(57)【要約】【課題】製造コストが低い配線構造の製造方法、及び配線構造を提供する。【解決手段】本発明に係る配線構造の製造方法は、基板１０を準備する基板準備工程と、基板１０上に半導体層を形成する半導体層形成工程と、半導体層上にドーパントを含むドーパント含有半導体層を形成するドーパント含有半導体層形成工程と、ドーパント含有半導体層の表面を、水分子を含ませた酸化性ガス雰囲気中で加熱することにより、ドーパント含有半導体層の表面に酸化層を形成する酸化層形成工程と、酸化層上に合金層を形成する合金層形成工程と、合金層上に配線層を形成する配線層形成工程とを備える。【選択図】図１
2010251583.tif 000002
【特許請求の範囲】
【請求項１】
基板を準備する基板準備工程と、
前記基板上に半導体層を形成する半導体層形成工程と、
前記半導体層上にドーパントを含むドーパント含有半導体層を形成するドーパント含有半導体層形成工程と、
前記ドーパント含有半導体層の表面を、水分子を含ませた酸化性ガス雰囲気中で加熱することにより、前記ドーパント含有半導体層の前記表面に酸化層を形成する酸化層形成工程と、
前記酸化層上に合金層を形成する合金層形成工程と、
前記合金層上に配線層を形成する配線層形成工程と
を備える配線構造の製造方法。
【請求項２】
前記酸化層形成工程は、前記酸化性ガスで水をバブリングすることにより前記酸化性ガスに水分子を含ませるバブリング工程を含む請求項１に記載の配線構造の製造方法。
【請求項３】
前記半導体層形成工程は、前記半導体層としてアモルファスシリコンを形成し、
前記ドーパント含有半導体層形成工程は、前記ドーパント含有半導体として前記ドーパントを含むシリコン層を形成し、
前記酸化層形成工程は、前記酸化性ガスとしてオゾンガスを用い、前記オゾンガス中、２００℃以上３００℃以下の温度で前記ドーパントを含むシリコン層を加熱することにより、前記ドーパントを含むシリコン層の表面にシリコン酸化層を形成する請求項２に記載の配線構造の製造方法。
【請求項４】
前記合金層形成工程は、前記合金層としてＣｕと添加元素とを含むＣｕ合金層を形成し、
前記配線層形成工程は、前記配線層としてＣｕ層を形成する請求項３に記載の配線構造の製造方法。
【請求項５】
２００℃以上３００℃以下の温度で加熱して、前記Ｃｕ合金層に含まれる前記添加元素を濃化させることにより拡散バリア層を形成する拡散バリア層形成工程
を更に備える請求項４に記載の配線構造の製造方法。
【請求項６】
前記合金層形成工程は、前記添加元素として、Ｎｉ、Ｃｏ、Ｍｎ、Ｚｎ、Ｍｇ、Ａｌ、Ｚｒ、Ｔｉ、Ｆｅ、及びＡｇからなる群から選択される少なくとも１つの金属元素を前記Ｃｕに添加した前記Ｃｕ合金層を形成する請求項５に記載の配線構造の製造方法。
【請求項７】
前記合金層形成工程は、Ｃｕと、前記Ｃｕに１ａｔ％以上５ａｔ％以下の濃度のＮｉ又はＭｎを含む前記Ｃｕ合金層を形成する請求項５に記載の配線構造の製造方法。
【請求項８】
前記配線形成工程は、３Ｎ以上の無酸素銅からなる前記Ｃｕ層を形成する請求項６又は７に記載の配線構造の製造方法。
【請求項９】
前記合金層形成工程は、前記添加元素として、Ｎｉ、Ｃｏ、Ｍｎ、Ｚｎ、Ｍｇ、Ａｌ、Ｚｒ、Ｔｉ、Ｆｅ、及びＡｇからなる群から選択される少なくとも１つの金属元素を前記Ｃｕに添加して形成される銅合金スパッタリングターゲット材、又は、Ｃｕと、前記Ｃｕに１ａｔ％以上５ａｔ％以下の濃度のＮｉ又はＭｎを含む銅合金スパッタリングターゲット材をスパッタリングすることにより前記酸化層上に前記合金層を形成し、
前記配線層形成工程は、３Ｎ以上の無酸素銅からなる銅スパッタリングターゲット材をスパッタリングすることにより前記合金層上に前記配線層を形成する請求項５に記載の配線構造の製造方法。
【請求項１０】
基板と、
前記基板上に設けられる半導体層と、
前記半導体層上に設けられ、ドーパントを含むドーパント含有半導体層と、
前記ドーパント含有半導体層の表面に設けられる酸化層と、
前記酸化層上に設けられる合金層と、
前記合金層上に設けられる配線層と
を備える配線構造。
【請求項１１】
前記半導体層は、アモルファスシリコン層であり、
前記ドーパント含有半導体層は、前記ドーパントを含むシリコン層であり、
前記酸化層は、前記ドーパントを含むシリコン層の表面の酸化により形成されるシリコン酸化層であり、
前記合金層は、Ｃｕと添加元素とを含むＣｕ合金層であり、
前記配線層は、Ｃｕ層である請求項１０に記載の配線構造。
【発明の詳細な説明】
【技術分野】
【０００１】
本発明は、配線構造の製造方法、及び配線構造に関する。特に、本発明は、電子デバイスの配線に用いる配線構造の製造方法、及び配線構造に関する。
【背景技術】
【０００２】
従来、薄膜トランジスタの半導体層と、ソース−ドレイン電極とを備える薄膜トランジスタ基板において、酸素を含有する酸素含有層と、純Ｃｕ又はＣｕ合金の薄膜とからなるソース−ドレイン電極を備え、酸素含有層を構成する酸素の一部若しくは全部が、薄膜トランジスタの半導体層のＳｉと結合しており、純Ｃｕ又はＣｕ合金の薄膜が、酸素含有層を介して薄膜トランジスタの半導体層と接続している薄膜トランジスタ基板が知られている（例えば、特許文献１参照）。特許文献１に記載の薄膜トランジスタ基板に係る酸素含有層は、プラズマ酸化法又は熱酸化法を用いて形成される。
【０００３】
特許文献１に記載の薄膜トランジスタ基板は上記のような構成を備えるので、従来のようにソース−ドレイン電極とＴＦＴの半導体層との間にバリアメタル層を形成しなくても、優れたＴＦＴ特性が得られる。
【先行技術文献】
【特許文献】
【０００４】
【特許文献１】特開２００９−４５１８号公報
【発明の概要】
【発明が解決しようとする課題】
【０００５】
しかし、特許文献１に記載の薄膜トランジスタ基板は、プラズマ酸化法により酸素含有層を形成すると、酸素含有層にダメージが残留する場合がある。また、特許文献１に記載の薄膜トランジスタ基板は、熱酸化法により酸素含有層を形成する場合には、酸素含有層の形成速度が数ｎｍ／時間程度と遅く、実用的ではない場合がある。
【０００６】
したがって、本発明の目的は、製造コストが低い配線構造の製造方法、及び配線構造を提供することにある。
【課題を解決するための手段】
【０００７】
本発明は、上記目的を達成するため、基板を準備する基板準備工程と、基板上に半導体層を形成する半導体層形成工程と、半導体層上にドーパントを含むドーパント含有半導体層を形成するドーパント含有半導体層形成工程と、ドーパント含有半導体層の表面を、水分子を含ませた酸化性ガス雰囲気中で加熱することにより、ドーパント含有半導体層の表面に酸化層を形成する酸化層形成工程と、酸化層上に合金層を形成する合金層形成工程と、合金層上に配線層を形成する配線層形成工程とを備える配線構造の製造方法が提供される。
【０００８】
また、上記配線構造の製造方法は、酸化層形成工程は、酸化性ガスで水をバブリングすることにより酸化性ガスに水分子を含ませるバブリング工程を含んでもよい。
【０００９】
また、上記配線構造の製造方法は、半導体層形成工程は、半導体層としてアモルファスシリコンを形成し、ドーパント含有半導体層形成工程は、ドーパント含有半導体としてドーパントを含むシリコン層を形成し、酸化層形成工程は、酸化性ガスとしてオゾンガスを用い、オゾンガス中、２００℃以上３００℃以下の温度でドーパントを含むシリコン層を加熱することにより、ドーパントを含むシリコン層の表面にシリコン酸化層を形成してもよい。
【００１０】
また、上記配線構造の製造方法は、合金層形成工程は、合金層としてＣｕと添加元素とを含むＣｕ合金層を形成し、配線層形成工程は、配線層としてＣｕ層を形成してもよい。
【００１１】
また、上記配線構造の製造方法は、２００℃以上３００℃以下の温度で加熱して、Ｃｕ合金層に含まれる添加元素を濃化させることにより拡散バリア層を形成する拡散バリア層形成工程を更に備えてもよい。
【００１２】
また、上記配線構造の製造方法は、合金層形成工程は、添加元素として、Ｎｉ、Ｃｏ、Ｍｎ、Ｚｎ、Ｍｇ、Ａｌ、Ｚｒ、Ｔｉ、Ｆｅ、及びＡｇからなる群から選択される少なくとも１つの金属元素をＣｕに添加したＣｕ合金層を形成してもよい。
【００１３】
また、上記配線構造の製造方法は、合金層形成工程は、Ｃｕと、Ｃｕに１ａｔ％以上５ａｔ％以下の濃度のＮｉ又はＭｎを含むＣｕ合金層を形成してもよい。
【００１４】
また、上記配線構造の製造方法は、配線形成工程は、３Ｎ以上の無酸素銅からなるＣｕ層を形成してもよい。
【００１５】
また、上記配線構造の製造方法は、合金層形成工程は、添加元素として、Ｎｉ、Ｃｏ、Ｍｎ、Ｚｎ、Ｍｇ、Ａｌ、Ｚｒ、Ｔｉ、Ｆｅ、及びＡｇからなる群から選択される少なくとも１つの金属元素をＣｕに添加して形成される銅合金スパッタリングターゲット材、又は、Ｃｕと、Ｃｕに１ａｔ％以上５ａｔ％以下の濃度のＮｉ又はＭｎを含む銅合金スパッタリングターゲット材をスパッタリングすることにより酸化層上に合金層を形成し、配線層形成工程は、３Ｎ以上の無酸素銅からなる銅スパッタリングターゲット材をスパッタリングすることにより合金層上に配線層を形成してもよい。
【００１６】
また、本発明は、上記目的を達成するため、基板と、基板上に設けられる半導体層と、半導体層上に設けられ、ドーパントを含むドーパント含有半導体層と、ドーパント含有半導体層の表面に設けられる酸化層と、酸化層上に設けられる合金層と、合金層上に設けられる配線層とを備える配線構造が提供される。
【００１７】
また、上記配線構造は、半導体層は、アモルファスシリコン層であり、ドーパント含有半導体層は、ドーパントを含むシリコン層であり、酸化層は、ドーパントを含むシリコン層の表面の酸化により形成されるシリコン酸化層であり、合金層は、Ｃｕと添加元素とを含むＣｕ合金層であり、配線層は、Ｃｕ層であってもよい。
【発明の効果】
【００１８】
本発明に係る配線構造の製造方法、及び配線構造によれば、製造コストが低い配線構造の製造方法、及び配線構造を提供できる。
【図面の簡単な説明】
【００１９】
【図１】本発明の実施の形態に係る配線構造の製造工程の流れを示す図である。
【図２】本実施の形態に係る配線構造の製造工程が備える酸化層形成工程の概要図である。
【図３】本発明の実施の形態に係る配線構造の断面の模式図である。
【図４】実施例１のｎ＋型のａ−Ｓｉ層とＣｕ−Ｎｉ合金層との界面のＸＰＳ分析の結果を示す図である。
【図５】実施例１のｎ＋型のａ−Ｓｉ層とＣｕ−Ｎｉ合金層との界面のＸＰＳ分析の結果を示す図である。
【図６】実施例２のｎ＋型のａ−Ｓｉ層とＣｕ−Ｎｉ合金層との界面のＸＰＳ分析の結果を示す図である。
【図７】実施例２のｎ＋型のａ−Ｓｉ層とＣｕ−Ｎｉ合金層との界面のＸＰＳ分析の結果を示す図である。
【図８】比較例１のｎ＋型のａ−Ｓｉ層とＣｕ−Ｎｉ合金層との界面のＸＰＳ分析の結果を示す図である。
【図９】比較例１のｎ＋型のａ−Ｓｉ層とＣｕ−Ｎｉ合金層との界面のＸＰＳ分析の結果を示す図である。
【図１０】オーミックコンタクト性の評価試験の概要を示す図である。
【図１１】実施例１に係る配線構造の配線構造のＩＶ特性を示す図である。
【図１２】実施例２に係る配線構造の配線構造のＩＶ特性を示す図である。
【図１３】比較例１に係る配線構造の配線構造のＩＶ特性を示す図である。
【発明を実施するための形態】
【００２０】
［実施の形態］
図１は、本発明の実施の形態に係る配線構造の製造工程の流れの一例を示す。また、図２は、本実施の形態に係る配線構造の製造工程が備える酸化層形成工程の概要を示す。更に、図３は、本発明の実施の形態に係る配線構造の断面の模式的な図である。
【００２１】
本実施の形態に係る配線構造１は、電子デバイスの配線に用いる配線構造１である。配線構造１は、例えば、液晶パネル用ＴＦＴ素子、Ｓｉ太陽電池等のＳｉ半導体を用いた電子デバイスに用いられる配線の配線構造であって、配線自体は銅（Ｃｕ）を含んで形成される。配線構造１の製造工程の一例は以下の通りである。
【００２２】
まず、所定の電子デバイスを作製すべき基板を準備する（基板準備工程）。基板は、例えば、ガラス基板を用いることができる。次に、準備した基板上に半導体層としてのアモルファスシリコン層（以下、「ａ−Ｓｉ層」と称する）を形成する（半導体層形成工程：ステップ１０、以下、ステップを「Ｓ」と略する）。ａ−Ｓｉ層２０を形成する方法としては、例えば、プラズマＣｈｅｍｉｃａｌ  Ｖａｐｏｒ  Ｄｅｐｏｓｉｔｉｏｎ（ＣＶＤ）法等の成膜方法を用いることができる。
【００２３】
続いて、ａ−Ｓｉ層２０上に、導電性を有すると共にドーパントを含むドーパント含有半導体層を形成する（ドーパント含有半導体層形成工程：Ｓ２０）。ドーパント含有半導体層は、例えば、ドーパントを含むシリコン層である。ドーパントとしては、ｎ型用ドーパント（例えば、ヒ素、リン等）、又はｐ型用ドーパント（例えば、ホウ素、アルミニウム等）が挙げられる。例えば、ドーパント含有半導体層として、ｎ型用ドーパントが所定の濃度添加されたシリコン層（ｎ＋−Ｓｉ層２２）をａ−Ｓｉ層２０上に形成する。ドーパント含有半導体層形成工程においてもドーパント含有半導体層は、例えば、プラズマＣＶＤ法等の成膜方法を用いて形成することができる。
【００２４】
次に、図２に示すような酸化層形成装置５を用いて、ドーパント含有半導体層の表面を酸化することにより当該表面に酸化層を形成する。具体的には、ドーパント含有半導体層の表面に水分子を含ませた酸化性ガスを導入すると共に、ドーパント含有半導体層を加熱することにより酸化層を形成する（酸化層形成工程：Ｓ３０）。酸化性ガスとしては「Ｓｉ」に「Ｏ」を供給するガスを用いることができ、例えば、オゾンガスを用いることができる。また、ドーパント含有半導体層がｎ＋−Ｓｉ層２２等のＳｉ層の場合、形成される酸化層はシリコン酸化層（Ｓｉ酸化層２４）である。
【００２５】
酸化層形成装置５は、図２に示すように、オゾンガス４を発生するオゾン発生装置４０と、オゾン発生装置４０によって発生したオゾンガス４が導入されるバブラー５０と、バブラー５０を通ったオゾンガス４が導入されるチャンバ６０とを備える。オゾン発生装置４０とバブラー５０とは配管４０ａにより接続され、バブラー５０とチャンバ６０とは配管５０ｃにより接続される。また、チャンバ６０には、試料（すなわち、サンプル２）を搭載するステージ６２と、ステージ６２を加熱するヒーター６４と、チャンバ６０内の雰囲気ガスが導入される導入口６６と、チャンバ６０内の雰囲気ガスが排出される排気系口６８とが設けられる。
【００２６】
また、バブラー５０は、水を貯える溶解槽５０ａと、配管４０ａ及び配管５０ｃが溶解層５０ａ内に導入される部分に開口を有する栓５０ｂとを備える。溶解層５０ａの内部は、栓５０ｂにより外部から遮断される。配管４０ａの端部は溶解層５０ａが蓄える水内に導入され、配管５０ｃの端部は水から離れた位置に固定される。これにより、配管４０ａを通ってきたガスは、溶解層５０ａが蓄える水内に放出される。すなわち、当該ガスで水がバブリングされ、当該ガスに水分子が含まれることになる（バブリング工程）。なお、水としては純水６（例えば、比抵抗が数ＭΩｃｍの純水）を用いることができる。
【００２７】
酸化層形成工程についてより具体的に説明する。まず、チャンバ６０内に、ｎ＋−Ｓｉ層２２が形成されたサンプル２を導入する。そして、酸化層を形成すべき面をチャンバ６０内に露出される状態になるようにサンプル２をステージ６２上に設置する。次に、オゾン発生装置４０において発生したオゾンガス４は、配管４０ａを通ってバブラー５０内に導入される。オゾンガス４は配管４０ａの端部から純水６中に放出され、水分子を吸収しながら配管５０ｃの端部へと移動する。オゾンガス４は、純水６中を通ることにより、水分子を含んだオゾンガス４、すなわち、加湿されたオゾンガス４になる。
【００２８】
加湿されたオゾンガス４は、配管５０ｃを通ってチャンバ６０内に導入される。サンプル２は、ヒーター６４によって所定の温度（例えば、２００℃以上３００℃以下の温度）に加熱される。そして、加湿されたオゾンガス４が加熱されたサンプル２の表面に到達することにより、サンプル２の表面は酸化される。すなわち、サンプル２が加湿されたオゾンガス４雰囲気中に設置され、サンプル２が加熱されることにより、サンプル２の表面がオゾンガス４により酸化される。これにより、サンプル２の表面、すなわち、ｎ＋−Ｓｉ層２２の表面にダメージなく、Ｓｉ酸化層２４が形成される。形成されるＳｉ酸化層の厚さは、ｎ＋−Ｓｉ層２２と後述するＣｕ合金層３０との間で電気的な導通がとれる範囲内にする。例えば、Ｓｉ酸化層２４の厚さは、１ｎｍ以上５ｎｍ以下の厚さの範囲にする。
【００２９】
ここで、チャンバ６０内の圧力は、例えば、大気圧に保たれる。そして、加湿されたオゾンガス４は、導入口６６から排気系口６８に向けて定常的な気流（すなわち、一定の流速を保った加湿されたオゾンガス４の流れ）を形成している。例えば、オゾン発生装置４０が予め定められた圧力でオゾンガス４を定常的に放出することで、導入口６６から排気系口６８に向けて、オゾンガス４の定常的な気流を形成することができる。これにより、サンプル２の表面、すなわち、ｎ＋−Ｓｉ層２２の表面に定常的に新鮮な加湿されたオゾンガス４が供給される。なお、Ｓｉ酸化層２４の厚さは、サンプル２を加熱する時間を変化させることにより調整することができる。例えば、加熱時間を長くすることにより、ｎ＋−Ｓｉ層２２上に形成されるＳｉ酸化層２４の厚さを増大させることができる。本実施の形態によれば、加湿したオゾンガス４をサンプル２の表面に数分間、接触させることで１ｎｍオーダーのＳｉ酸化層２４の形成速度（すなわち、数ｎｍ／分程度の形成速度）を得ることができる。
【００３０】
続いて、Ｓｉ酸化層２４が形成されたサンプル２を酸化層形成装置５から取り出す。そして、取り出したサンプル２を、例えば、スパッタリング装置に導入する。そして、Ｓｉ酸化層２４上にＣｕ合金層３０をスパッタリングにより形成する（合金層形成工程：Ｓ４０）。Ｃｕ合金層３０は、例えば、Ｃｕと、所定の添加元素と、不可避的不純物とを含んで構成されるＣｕ合金からなる層である。本実施の形態においては、当該Ｃｕ合金からなる銅合金スパッタリングターゲット材を用意して、スパッタリング法によりＳｉ酸化層２４上にＣｕ合金層３０を形成する。
【００３１】
Ｃｕ合金に含まれる添加元素としては、例えば、Ｎｉ、Ｃｏ、Ｍｎ、Ｚｎ、Ｍｇ、Ａｌ、Ｚｒ、Ｔｉ、Ｆｅ、及びＡｇからなる群から選択される少なくとも１つの金属元素が挙げられる。すなわち、本実施の形態に係るＣｕ合金は、Ｃｕと、これらの金属元素のうちの少なくとも１つの金属元素と、不可避的不純物とを含んで構成される。Ｃｕ合金は、Ｃｕと、これらの金属元素に含まれる複数の金属元素と、不可避的不純物とを含んで構成することもできる。
【００３２】
また、Ｃｕ合金層３０を形成するＣｕ合金としては、特に、Ｃｕと、Ｃｕに１ａｔ％以上５ａｔ％以下の濃度で添加されるＮｉ又はＭｎと、不可避的不純物とを含んで構成されるＣｕ合金を用いることができる。なお、１ａｔ％以上５ａｔ％以下の濃度でＮｉ又はＭｎを含むＣｕ合金の抵抗率は、純Ｃｕの抵抗率（２μΩｃｍ）及び純Ａｌの抵抗率（３μΩｃｍ）より高く、例えば、Ｍｏ層の抵抗率（２０μΩｃｍ程度）より低い。
【００３３】
次に、少なくともＡｌの抵抗率よりも低い抵抗率を有する低抵抗率の配線層としてのＣｕ層３２をＣｕ合金層３０上に形成する（配線層形成工程：Ｓ５０）。これにより、本実施の形態に係る配線構造１が形成される。なお、本実施の形態に係る配線構造１においては、Ｃｕ合金層３０とＣｕ層３２とで積層電極構造が構成される。
【００３４】
ここで、Ｃｕ層３２は、例えば、純Ｃｕからなる層である。本実施の形態では、当該純Ｃｕからなる銅スパッタリングターゲット材を用意して、スパッタリング法によりＣｕ合金層３０上にＣｕ層３２を形成する。なお、純Ｃｕは、純度が９９．９％（３Ｎ）以上の無酸素銅を用いることができる。また、純Ｃｕとしては、純度が９９．９９％（４Ｎ）以上の無酸素銅、９９．９９９％（５Ｎ）以上の無酸素銅等の高純度の無酸素銅を用いることもできる。
【００３５】
また、配線構造１を２００℃以上３００℃以下の温度で加熱して、Ｃｕ合金層３０に含まれる添加元素を濃化させることにより拡散バリア層を更に形成することもできる（拡散バリア層形成工程）。拡散バリア層は以下のように形成される。まず、Ｃｕ合金層３０及びＣｕ層３２とを形成した後に配線構造１に対して、例えば、ＴＦＴ等の製造プロセス（例えば、絶縁膜形成工程）における２００℃以上３００℃以下程度の熱処理を施す。この熱処理により、Ｃｕ合金層３０に含まれる添加元素がＳｉ酸化層２４とＣｕ合金層３０との界面に移動して、界面において濃化する。そして、Ｓｉ酸化層２４の酸素と当該添加元素とにより当該添加元素の酸化物層が形成される。この酸化物層が、本実施の形態に係る拡散バリア層である。なお、Ｃｕ合金層３０及びＣｕ層３２を形成した後の配線構造１をそのままＴＦＴ等の製造プロセスに投入できる（すなわち、上記のような２００℃以上３００℃以下程度の熱処理を施さない配線構造１を製造プロセスに投入する）。この場合、一例として、ＴＦＴ等の製造プロセスに含まれるＳｉＮ絶縁層を形成するＣＶＤ工程における２００℃以上３００℃以下程度の熱処理を利用して、配線構造１中に拡散バリア層を自動的に形成することができる。
【００３６】
例えば、まず、Ｃｕ合金層３０を、Ｃｕに添加元素を添加して形成する。そしてＣｕ合金層３０に熱処理を施すと、表皮効果によりＣｕ合金層３０中の添加元素がＳｉ酸化層２４とＣｕ合金層３０との界面に移動する。そして、Ｃｕ合金層３０中の添加元素の濃度は減少する一方で、当該界面における添加元素の濃度は増加する。そして、当該界面において濃化した添加元素は、Ｓｉ酸化層２４中の酸素と反応して当該添加元素の酸化物になる。したがって、拡散バリア層を形成する場合には、Ｃｕ合金層３０に、形成される拡散バリア層に優れた耐熱性を付与すると共に、Ｓｉ酸化層２４とＣｕ合金層３０との界面に移動しやすい添加元素を用いることが好ましい。
【００３７】
拡散バリア層は、ｎ＋−Ｓｉ層２２へのＣｕの拡散を抑制する。これにより、Ｓｉ酸化層２４が有するＣｕのｎ＋−Ｓｉ層２２への拡散を抑制する機能を補強する。更に、拡散バリア層がＳｉ酸化層２４とＣｕ合金層３０との界面に形成されることで、Ｃｕ合金層３０とＳｉ酸化層２４との密着性を向上させることができる。そして、Ｓｉ酸化層２４の厚さは数ｎｍであるので、トンネル電流によりＣｕ合金層３０とＳｉ酸化層２４との間の電気的な導通を確保することができる。なお、Ｓｉ酸化層２４のＳｉＯ２とＣｕ合金層３０のＣｕ合金成分との反応により複合酸化物からなる層（以下、「複合酸化物層」という）がＳｉ酸化層２４とＣｕ合金層３０との間に形成される場合があり、この場合、当該複合酸化物層が導通性を有する。
【００３８】
ここで図３を参照する。具体的に、図３は、図１及び図２において説明した配線構造の製造方法を経て形成される配線構造１の模式的な断面である。本実施の形態に係る配線構造１は、基板１０と、基板１０上に設けられる半導体層としてのａ−Ｓｉ層２０と、ａ−Ｓｉ層２０上に設けられるドーパント含有半導体層としてのｎ＋−Ｓｉ層２２と、ｎ＋−Ｓｉ層２２上に設けられる酸化層としてのＳｉ酸化層２４と、Ｓｉ酸化層２４上に設けられる合金層としてのＣｕ合金層３０と、Ｃｕ合金層３０上に設けられる配線層としてのＣｕ層３２とを備える。なお、配線構造１が拡散バリア層を備える場合、拡散バリア層は、Ｓｉ酸化層とＣｕ合金層３０との界面に所定の厚さを有して形成される。
【００３９】
（実施の形態の効果）
本実施の形態に係る配線構造１は、加湿したオゾンガス４でｎ＋−Ｓｉ層２２の表面を酸化することにより高速で形成され、ダメージのないＳｉ酸化層２４を備えるので、例えば、液晶パネル用のＴＦＴアレイ等の電子デバイスの配線で用いられるＭｏ、又はＴｉ等からなるバリア層を形成することを要さないと共に、短時間で電子デバイスを製造できる。すなわち、高価なＭｏ、Ｔｉ等からなるバリア層を形成せずに、配線構造１を製造できるので、本実施の形態に係る配線構造１を備える電子デバイスの製造コストを低減させることができる。
【００４０】
また、本実施の形態に係る配線構造１は、加湿したオゾンガス４をｎ＋−Ｓｉ層２２の表面に定常的に供給してｎ＋−Ｓｉ層２２の表面の酸化処理を適切な時間実施するので、ｎ＋−Ｓｉ層２２の表面の全面を被覆するＳｉ酸化層２４を形成することができる。これにより、例えば、Ａｒ−Ｏ２混合ガスによる反応性スパッタではドーパントを含有している半導体層の表面に酸化層が形成されない部分が生じることにより、当該部分から元素の拡散が発生する場合があることに比べて、十分な拡散バリア性を発揮するＳｉ酸化層２４を形成することができる。
【００４１】
また、本実施の形態に係る配線構造１は、配線として、Ａｌ配線よりも低抵抗であるＣｕ層３２を備えているので、例えば、配線構造１を用いたＴＦＴアレイであれば、液晶パネルの大型化、及び高画質化に要する設計コストを低減させることができる。
【００４２】
更に、本実施の形態に係る配線構造１は、Ｃｕ合金層３０の上にＣｕ層３２を積層させた配線を備えている。したがって、例えば、当該配線の断面積と、Ａｌ／Ｍｏの積層からなる配線の断面積と、Ｃｕ／Ｍｏの積層からなる配線の断面積とが同一の場合に、Ａｌ／Ｍｏの積層からなる配線、及びＣｕ／Ｍｏの積層からなる配線よりも低い抵抗の配線を実現することができる。
【実施例】
【００４３】
実施の形態に基づいて形成した実施例１〜２に係る配線構造と、比較例１に係る配線構造とについて説明する。実施例１、実施例２、及び比較例１において異なるのは、形成した酸化膜の厚さだけである。具体的に、実施例１〜２、及び比較例１に係る配線構造は、以下のようにして作製した。
【００４４】
（実施例１）
まず、基板１０としてガラス基板を準備した。次に、ガラス基板上に、ＳｉＨ４ガスを原料に用いたプラズマＣＶＤ法により、２００ｎｍ程度の厚さのａ−Ｓｉ層２０を成膜した。このａ−Ｓｉ層２０は、原料中の水素を含んだ水素化アモルファスシリコン層（ａ−Ｓｉ：Ｈ層）であった。なお、ａ−Ｓｉ：Ｈ層は、液晶パネルの製造においても用いられている。次に、ａ−Ｓｉ層２０上にＳｉＨ４ガス及びＰＨ３ガスを原料としたプラズマＣＶＤ法により、リンがドープされることにより導電性を有する５０ｎｍ厚のｎ＋型のａ−Ｓｉ層を成膜した。
【００４５】
続いて、図２に示す酸化層形成装置５を用いて、ｎ＋型のａ−Ｓｉ層の表面に酸化層を形成した。具体的には、まず、チャンバ６０内のステージ６２にｎ＋型のａ−Ｓｉ層が形成されたサンプルを設置した。次に、オゾン発生装置４０によって発生したオゾンガス４を、純水６を貯えたバブラー５０に導入してバブリングすることによってオゾンガス４を加湿した。続いて、加湿したオゾンガス４を内部の圧力を大気圧に保ったチャンバ６０内に導入した。そして、加湿したオゾンガス４の定常的な気流をチャンバ６０内に形成した後、サンプルを２５０℃に加熱した。
【００４６】
加湿したオゾンガス４の気流中でサンプルを加熱することによりｎ＋型のａ−Ｓｉ層の表面を酸化した。具体的に、サンプルを３分間、加熱することにより、１ｎｍ厚の酸化膜を形成した。なお、酸化膜の膜厚は、分光エリプソメーターを用いて測定した。
【００４７】
次に、酸化膜上に１００ｎｍ厚のＣｕ−Ｎｉ合金層を形成した。Ｃｕ−Ｎｉ合金層は、Ｃｕ−５ａｔ％Ｎｉの合金ターゲット材を用いてスパッタリング法により酸化膜上に成膜した。続いて、Ｃｕ−Ｎｉ合金層上に２００ｎｍ厚の純Ｃｕ層を形成した。純Ｃｕ層は、純度が４Ｎの無酸素銅から成る純Ｃｕターゲット材を用いてスパッタリング法によりＣｕ−Ｎｉ合金層上に成膜した。
【００４８】
（実施例２）
実施例２に係る配線構造おいては、加湿したオゾンガス４の気流中でサンプルを加熱する時間を２２分間にして５ｎｍ厚の酸化膜を形成した点を除き、実施例１と同様に作製した。
【００４９】
（比較例１）
比較例１に係る配線構造おいては、加湿したオゾンガス４の気流中でサンプルを加熱する時間を５８分間にして１０ｎｍ厚の酸化膜を形成した点を除き、実施例１と同様に作製した。
【００５０】
［拡散状況の分析］
図４〜図９は、ｎ＋型のａ−Ｓｉ層とＣｕ−Ｎｉ合金層との界面のＸＰＳ分析の結果を示す。
【００５１】
具体的に、上記のように作製した実施例１〜２、及び比較例１に係る配線構造に対して、液晶パネルのＴＦＴ構造を作成する工程中に含まれるＳｉＮｘ絶縁膜形成工程における加熱温度を模擬した３００℃の温度で、真空中１時間の熱処理を施した。そして、熱処理前後の配線構造について、Ｘ線光電子分光法（ＸＰＳ法）により深さ分析を実施した。すなわち、図４は、実施例１に係る配線構造の熱処理前におけるｎ＋型のａ−Ｓｉ層とＣｕ−Ｎｉ合金層との界面のＸＰＳ分析の結果を示しており、図５は、実施例１に係る配線構造の熱処理後におけるｎ＋型のａ−Ｓｉ層とＣｕ−Ｎｉ合金層との界面のＸＰＳ分析の結果を示している。また、図６は、実施例２に係る配線構造の熱処理前におけるｎ＋型のａ−Ｓｉ層とＣｕ−Ｎｉ合金層との界面のＸＰＳ分析の結果を示しており、図７は、実施例２に係る配線構造の熱処理後におけるｎ＋型のａ−Ｓｉ層とＣｕ−Ｎｉ合金層との界面のＸＰＳ分析の結果を示している。更に、図８は、比較例１に係る配線構造の熱処理前におけるｎ＋型のａ−Ｓｉ層とＣｕ−Ｎｉ合金層との界面のＸＰＳ分析の結果を示しており、図９は、比較例１に係る配線構造の熱処理後におけるｎ＋型のａ−Ｓｉ層とＣｕ−Ｎｉ合金層との界面のＸＰＳ分析の結果を示している。
【００５２】
図４〜図９に示すように、実施例１〜２、及び比較例１に係る配線構造のいずれについても、熱処理前後においてｎ＋型のａ−Ｓｉ層とＣｕ−Ｎｉ合金層との界面においてＣｕ−Ｎｉ合金層とｎ＋型のａ−Ｓｉ層との相互拡散は観察されず、拡散バリア性が確認された。熱処理後は、図５、図７、及び図９に「添加元素濃化層」として示すように当該界面にＮｉが濃化していることが観察された。添加元素濃化層はＳｉ酸化膜による拡散バリア性を補助する機能を有していると考えられる。なお、ＸＰＳ分析では、膜表面をスパッタで削りつつ分析するので、削った表面には凹凸が発生する。したがって、図４〜図９の分析プロファイルには“だれ”が観察された。図４〜図９の“だれ”により、一見、少々相互拡散しているように見えるが、実際の配線構造においては、分析プロファイルで観察されるよりも界面における組成分布の変化は急峻であると考えられる。
【００５３】
また、実施例１〜２、及び比較例１に係る配線構造のそれぞれについて、熱処理後に純Ｃｕ層とＣｕ合金層とをリン酸系のＣｕエッチャントで除去した。そして、露出した酸化層表面のシート抵抗を４端子法で測定した。その結果、実施例１〜２、及び比較例１に係る配線構造のすべてについて、酸化層のシート抵抗は、最大レンジの５ＭΩでレンジオーバーであることが確認された。
【００５４】
［ａ−Ｓｉ層と純Ｃｕ層及びＣｕ−Ｎｉ合金層とのオーミックコンタクト性］
図１０は、オーミックコンタクト性の評価試験の概要を示し、図１１〜図１３は、実施例１〜２、及び比較例１に係る配線構造のＩＶ特性を示す。
【００５５】
オーミックコンタクト性の評価用サンプルは以下のようにして作製した。まず、実施例１〜２、及び比較例１に係る熱処理前の配線構造のそれぞれにフォトリソグラフィー法を用いてレジストパターンを形成した。レジストパターンは、３ｍｍ角の矩形パターンが１ｍｍの間隔をおいて並んでいるパターンである。次に、形成したレジストパターンをマスクとして、純Ｃｕ層及びＣｕ−Ｎｉ合金層をウエットエッチングで除去した。これにより、３ｍｍ角の純Ｃｕ層及びＣｕ−Ｎｉ合金層からなるパッド（以下、「電極パッド」という）が１ｍｍの間隔をおいて並んだ形状を、実施例１〜２、及び比較例１のそれぞれについて形成した。
【００５６】
次に、上記「［拡散状況の分析］」において述べたように、Ｃｕ合金成分のｎ＋型のａ−Ｓｉ層への拡散はないものと判断されるが、Ｓｉ酸化層が後工程の熱処理でＣｕ合金成分と導電性を有する複合酸化物を形成し得るので、電極パターン間の酸化層を除去した。続いて、真空中、３００℃の熱処理を１時間、施した。これにより、オーミックコンタクト性評価サンプルを作製した。オーミックコンタクト性評価は、２つの電極パッドにプローブ７０ａ及びプローブ７０ｂを接触させて電源とメーターとが一体化しているソースメジャーユニット７２を用いて通電して、２つの電極間のａ−Ｓｉ層のＩＶ特性を測定することにより実施した。
【００５７】
図１１及び図１２を参照すると、実施例１及び実施例２に係る配線構造においては直線上のＩＶ特性を示した。したがって、実施例１及び実施例２に係る配線構造ではａ−Ｓｉ層とＣｕ−Ｎｉ合金層との間でオーミックコンタクトが得られていることが示された。一方、図１３を参照すると、比較例１に係る配線構造においては導通しておらず、ａ−Ｓｉ層とＣｕ−Ｎｉ合金層との間でオーミックコンタクトが得られていないことが示された。
【００５８】
［純Ｃｕ層の抵抗率］
上記「［ａ−Ｓｉ層と純Ｃｕ層及びＣｕ−Ｎｉ合金層とのオーミックコンタクト性］」で作成したオーミックコンタクト性評価サンプルの熱処理後のサンプルを用いて、純Ｃｕ層の抵抗率をｖａｎ  ｄｅｒ  Ｐａｕｗ法により測定した。その結果、実施例１〜実施例２、及び比較例１のいずれも純Ｃｕの抵抗率と同程度の２．０μΩｃｍ程度の抵抗率であることが示された。表１には、実施例１〜実施例２、及び比較例１に係る配線構造のオーミックコンタクト性評価、純Ｃｕ層の抵抗率の結果をまとめて示す。
【００５９】
【表１】
2010251583.tif 000003
【００６０】
［拡散バリア性、導通性、及び密着性］
酸化膜の拡散バリア性、導通性、及び密着性の比較結果を表２に示す。
【００６１】
【表２】
2010251583.tif 000004
【００６２】
評価方法は以下の通りである。まず、ガラス基板と、ガラス基板上に設けられるａ−Ｓｉ層と、ａ−Ｓｉ層上に設けられるｎ＋−Ｓｉ層と、ｎ＋−Ｓｉ層上に設けられる５ｎｍ厚のＳｉ酸化層と、Ｓｉ酸化層上に設けられる純Ｃｕ層とを備える実施例３に係る配線構造を準備した。また、ガラス基板と、ガラス基板上に設けられるａ−Ｓｉ層と、ａ−Ｓｉ層上に設けられるｎ＋−Ｓｉ層と、ｎ＋−Ｓｉ層上に設けられる５ｎｍ厚のＳｉ酸化層と、Ｓｉ酸化層上に設けられるＣｕ合金層とを備える実施例４〜９に係る配線構造を準備した。実施例４に係る配線構造のＣｕ合金層は、Ｃｕ−１ａｔ％Ｎｉからなり、実施例５に係る配線構造のＣｕ合金層は、Ｃｕ−５ａｔ％Ｎｉからなり、実施例６に係る配線構造のＣｕ合金層は、Ｃｕ−１０ａｔ％Ｎｉからなり、実施例７に係る配線構造のＣｕ合金層は、Ｃｕ−１ａｔ％Ｍｎからなり、実施例８に係る配線構造のＣｕ合金層は、Ｃｕ−５ａｔ％Ｍｎからなり、実施例９に係る配線構造のＣｕ合金層は、Ｃｕ−１０ａｔ％Ｍｎからなる。
【００６３】
また、ガラス基板と、ガラス基板上に設けられるａ−Ｓｉ層と、ａ−Ｓｉ層上に設けられるｎ＋−Ｓｉ層と、ｎ＋−Ｓｉ層上に設けられる純Ｃｕ層とを備える比較例２に係る配線構造を準備した。
【００６４】
まず、拡散バリア性については、純Ｃｕ層又はＣｕ合金層をウエットエッチングにより除去して露出したＳｉ酸化層のシート抵抗を測定して評価した。なお、比較例については、純Ｃｕ層を除去して露出したｎ＋−Ｓｉ層のシート抵抗を測定した。その結果、実施例３〜実施例９に係る配線構造においては、シート抵抗は、最大レンジの５ＭΩでレンジオーバーであることが確認され、優れた拡散バリア性が得られていることが示された。一方、比較例２に係る配線構造においては、そもそも酸化層を備えていない。そして、比較例２に係る配線構造においては、３００Ωにおいて若干の導通性が観察された。これは、拡散バリア性を有する酸化層を備えていないことにより、ａ−Ｓｉ層に元素が拡散したことに起因すると考えられた。これにより、Ｓｉ酸化層はＣｕに対して拡散バリア性を発揮することが示された。
【００６５】
導通性の評価としては、上記「［ａ−Ｓｉ層と純Ｃｕ層及びＣｕ−Ｎｉ合金層とのオーミックコンタクト性］」と同様の方法で評価した。更に、密着性の評価としては、実施例３〜実施例９に係る配線構造、及び比較例２に係る配線構造に真空中、３００℃、１時間の熱処理を施した後、１ヶ月間の大気暴露試験を実施して、純Ｃｕ層及びＣｕ合金層の剥がれの有無を目視で確認して実施した。
【００６６】
その結果、実施例３〜実施例９に係る配線構造のいずれにおいても、良好な導通性、密着性が得られることが確認された。なお、純Ｃｕ層を用いた実施例３に係る配線構造に比べ、Ｃｕ−Ｎｉ合金層、Ｃｕ−Ｍｎ合金層を用いた実施例４〜実施例９に係る配線構造の方が、導通性評価の抵抗値が低く、より良好なオーミックコンタクト性が得られた。これは、熱処理後に、Ｓｉ酸化層と合金層の合金成分とが反応することにより、添加元素を含む酸化物層が形成したことに起因すると考えられた。
【００６７】
一方、比較例２に係る配線構造においては導通性は得られず、密着性も悪い結果であった。これにより、Ｓｉ酸化層の存在により、純Ｃｕ層及びＣｕ合金層のｎ＋−Ｓｉ層に対する密着性が向上することが示された。
【００６８】
以上、本発明の実施の形態及び実施例を説明したが、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００６９】
１  配線構造
２  サンプル
４  オゾンガス
５  酸化層形成装置
６  純水
１０  基板
２０  ａ−Ｓｉ層
２２  ｎ＋−Ｓｉ層
２４  Ｓｉ酸化層
３０  Ｃｕ合金層
３２  Ｃｕ層
４０  オゾン発生装置
４０ａ  配管
５０  バブラー
５０ａ  溶解槽
５０ｂ  栓
５０ｃ  配管
６０  チャンバ
６２  ステージ
６４  ヒーター
６６  導入口
６８  排気系口
７０ａ、７０ｂ  プローブ
７２  ソースメジャーユニット
【図１】
2010251583.tif 000005
【図２】
2010251583.tif 000006
【図３】
2010251583.tif 000007
【図４】
2010251583.tif 000008
【図５】
2010251583.tif 000009
【図６】
2010251583.tif 000010
【図７】
2010251583.tif 000011
【図８】
2010251583.tif 000012
【図９】
2010251583.tif 000013
【図１０】
2010251583.tif 000014
【図１１】
2010251583.tif 000015
【図１２】
2010251583.tif 000016
【図１３】
2010251583.tif 000017